(57)【要約】      （修正有）【課題】本発明は、高い耐エタノール性を有するシール部材を提供することを課題とする。【解決手段】弾性変形可能な基体と；末端に光反応性基を有し且つポリマー骨格内にポリエステル結合を含むウレタンプレポリマーと、ポリチオールと、を含む組成物を用いて、前記基体の表面の少なくとも一部に作製された光硬化皮膜と；を備えたシール部材であって、前記光反応性基が、エチレン性不飽和結合を有する基であり、前記ポリチオールと前記ウレタンプレポリマーにおけるチオール−エン比は、０．５〜２．０であり、前記ポリチオールの平均官能基は、３官能以上であり、前記ウレタンプレポリマーの重量平均分子量は、２，５００〜７０，０００であることを特徴とするシール部材。【選択図】なし【特許請求の範囲】
【請求項１】
弾性変形可能な基体と；
末端に光反応性基を有し且つポリマー骨格内にポリエステル結合を含むウレタンプレポリマーと、ポリチオールと、を含む組成物を用いて、前記基体の表面の少なくとも一部に作製された光硬化皮膜と；
を備えたシール部材であって、
前記光反応性基が、エチレン性不飽和結合を有する基であり、
前記ポリチオールと前記ウレタンプレポリマーにおけるチオール−エン比は、０．５〜２．０であり、
前記ポリチオールの平均官能基は、３官能以上であり、
前記ウレタンプレポリマーの重量平均分子量は、２，５００〜７０，０００である
ことを特徴とするシール部材。
【請求項２】
前記ポリエステル結合が、ポリカーボネート結合である、請求項１記載のシール部材。
【請求項３】
前記ウレタンプレポリマーが、ポリカーボネートジオール（ＰＣＤ）とポリプロピレングリコール（ＰＰＧ）を併用して得られたものである、請求項１又は２記載のシール部材。
【請求項４】
ＰＣＤ／ＰＰＧのモル比が０．５以上である、請求項３記載のシール部材。
【発明の詳細な説明】
【技術分野】
【０００１】
本発明は、弾性変形可能な基体と、その基体の表面の少なくとも一部に作製された皮膜とを備えたシール部材に関する。
【０００２】
建築、土木、エレクトロニクス、自動車等において、各部材間の隙間にシール部材を圧縮した状態で充填することにより、止水、断熱、吸音等の処理が行われている。このようなシール部材としては、合成樹脂発泡体、ゴム発泡体等が一般的に用いられている。発泡体は、適度な弾性力を有することから、被シール部材の表面の凹凸に追従密着することができ、優れたシール性を発揮する。また、更なるシール性を担保するべく、下記特許文献に記載されているように、合成樹脂発泡体、ゴム発泡体等の弾性変形可能な基体の表面の少なくとも一部に皮膜が形成されたシール部材の開発が進められている。
【先行技術文献】
【特許文献】
【０００３】
【特許文献１】特許４６０２２８０号公報
【特許文献２】特許５７４６６２２号公報
【特許文献３】特開２００６−８３２３６号公報
【特許文献４】特開２０１７−１９７６７８号公報
【発明の概要】
【発明が解決しようとする課題】
【０００４】
ここで、特に、自動車のランプ回りのガスケットは、ランプ内のゴミや水の侵入を防ぐ目的に使用されている。この際、自動車用途で使われるウォッシャー液や解氷スプレーの中には溶媒としてアルコール類（エタノール等）が使われている。しかしながら、従来のガスケットには耐エタノール性が不十分である、という課題があることが判明した。具体的には、ウォッシャー液や解氷スプレー等を使用した際にランプの隙間よりシール部材に触れると被膜が膨潤して剥離が起き、そこから漏水が発生する可能性が考えられる。
【０００５】
そこで、本発明は、高い耐エタノール性を有するシール部材を提供することを課題とする。
【課題を解決するための手段】
【０００６】
本発明に係るシール部材は、
弾性変形可能な基体と、
末端に光反応性基を有し且つポリマー骨格内にポリエステル結合を含むウレタンプレポリマーと、ポリチオールと、を含む組成物を用いて、前記基体の表面の少なくとも一部に作製された光硬化皮膜と
を備えたシール部材であって、
前記光反応性基が、エチレン性不飽和結合を有する基であり、
前記ポリチオールと前記ウレタンプレポリマーにおけるチオール−エン比は、０．５〜２．０であり、
前記ポリチオールの平均官能基は、３官能以上であり、
前記ウレタンプレポリマーの重量平均分子量は、２，５００〜７０，０００である
ことを特徴とするシール部材である。
ここで、前記ポリエステル結合が、ポリカーボネート結合であってもよい。
また、前記ウレタンプレポリマーが、ポリカーボネートジオール（ＰＣＤ）とポリプロピレングリコール（ＰＰＧ）を併用して得られたものであってもよい。この際、ＰＣＤ／ＰＰＧのモル比が０．５以上であってもよい。
【発明の効果】
【０００７】
本発明によれば、高密着性を担保しつつ、高い耐エタノール性を有するシール部材を提供することが可能となる。
【図面の簡単な説明】
【０００８】
【図１】図１は、本実施形態に係るシール部材の製造例の概要を示した図である。
【図２】図２は、本実施例での耐エタノール性試験後の試験サンプルを示した写真である。
【図３】図３は、本実施例での止水性評価の評価方法を示した図である。
【発明を実施するための形態】
【０００９】
≪シール部材≫
本発明に係るシール部材は、弾性変形可能な独立気泡からなる基体と；光反応性基を有するウレタンプレポリマーと、チオール基を有するポリチオールと、と、を含む組成物を用いて、前記基体の表面の少なくとも一部に作製された皮膜と；を備えている。以下、まず、各構成要素を説明する。
【００１０】
（基体）
弾性変形可能な基体として、例えば、発泡体、具体的には、ゴム発泡体、合成樹脂発泡体等が挙げられる。例えば、ゴムスポンジ、ポリウレタン発泡体、ポリオレフィン発泡体等が挙げられる。発泡体の気泡膜が破損もしくは貫通し、連通状態となっている発泡体（連続気泡発泡体）を基体とした場合でも、部材間で圧縮されて使用されることで止水効果を奏するが、用途によっては止水性が十分でない場合がある。従って、基体は独立気泡からなる発泡体（独立気泡発泡体）であることが好ましい（独立気泡発泡体としては、一部の気泡が連通状態となっていてもよい）。なお、基体としては、特に独立気泡発泡体からなるゴムスポンジ、ポリオレフィン発泡体が好ましい。ここで、「弾性変形可能」な基体とは、一般的な弾性的性質を有する基体を指し、詳細には、外力が加えられた際に変形可能であり、かつ、外部応力が除荷された際に元の寸法に戻ろうとする弾性が働く基体を指す。なお、弾性の度合い（さらには、密度や硬度等）は用途等に応じて変更すればよい。また、基体の表面には、プライマー処理等の表面処理が施されていてもよい。
【００１１】
なお、基体の形状は、寸法等も含めて特に限定されない。例えば、シート状とすることが挙げられるが、立体状（曲面状や柱状、筒状等）としてもよく、用途や適用対象に応じて所望の形状とすればよい。
【００１２】
（皮膜）
・構造
皮膜は、前記基体の表面の少なくとも一部に形成されている。また、前記基体の片面及び両面のいずれに形成されていてもよい。
【００１３】
より詳細には、当該皮膜は、前記基体の、少なくとも一方の表面の一部及びその反対の面の一部に直接（密着して）形成されている。本シール部材は、シール部材の使用時において、被シール部材の間で挟まれ加圧される際に、シール部材と被シール部材との接触箇所の一部又は全部に皮膜が位置されることを想定している。本シール部材によれば、このような使用方法（例えば、ガスケット等）を想定した際、前述の皮膜を採用することで、皮膜と被シール部材との追従密着性をより高め、止水性を向上させることを可能としている。なお、このような観点からは、基体の全面に皮膜を設ける態様等も考えられる。
【００１４】
基体上の皮膜の形成箇所として、「基体の一方の表面の少なくとも一部及びその反対の面の少なくとも一部」とは、前述のように、本シール部材と被シール部材との接触箇所となる基体上の一部（又は全部）が想定されている。従って、例えば、皮膜の形成箇所としては、基体がシート状の場合には、基体の表面の一部及び裏面の一部を示すが、基体が柱状の場合には、基体のある面の一部とその裏側の面の一部（円柱状等の場合、ある母線上の一部を含む箇所と、その反対側に位置する母線上の一部を含む箇所等）であってもよいし、基体が筒状等の場合（かつ、筒の内側面及び外側面から被シート部で挟む用途とする場合）には、基体の内側面の一部及び外側面の一部であってもよい。
【００１５】
なお、皮膜の厚みとしては、用途等に応じて適宜調整すればよく、特に限定されないが、例えば、１０〜５００μｍ等とすればよい。
【００１６】
≪シール部材の製造方法≫
＜原料成分＞
まず、シール部材を製造する際に使用される皮膜形成用組成物における各原料成分を詳述する。
【００１７】
（原料成分／ウレタンプレポリマー）
ウレタンプレポリマーは、末端に光反応性基を有し且つポリマー骨格内にポリエステル結合を含むウレタンプレポリマーである。ここで、光反応性基とは、Ｘ線、電子線、紫外線、可視光線等の照射により架橋し得る官能基である。より詳細には、当該ウレタンプレポリマーは、ポリイソシアネートとポリオールとの反応物に光反応性基含有化合物（前記反応物の末端と反応可能な、前記光反応性基を有する化合物）を反応させて得られたものである。以下、まず、当該ウレタンプレポリマーを製造する際に使用する各種原料を説明する。
【００１８】
・ポリイソシアネート
ウレタンプレポリマーの合成に用いられる「ポリイソシアネート」は、１つの分子に２個以上のイソシアネート基を有する化合物であり、ウレタンプレポリマーの原料として通常に採用されるものであればよい。例えば、芳香族イソシアネート、脂肪族イソシアネート、脂環族イソシアネート等が挙げられる。芳香族イソシアネートとしては、例えば、トリレンジイソシアネート（ＴＤＩ）、４，４’−ジフェニルメタンジイソシアネート（ＭＤＩ）、ポリメリックＭＤＩ（クルードＭＤＩ）、キシリレンジイソシアネート、１，５−ナフタレンジイソシアネート等が挙げられる。脂肪族イソシアネートとしては、例えば、ヘキサメチレンジイソシアネート、イソプロピレンジイソシアネート、メチレンジイソシアネート等が挙げられる。脂環族イソシアネートとしては、例えば、シクロヘキサン−１，４−ジイソシアネート、イソホロンジイソシアネート、ジシクロヘキシルメタンジイソシアネート（水添ＭＤＩ）等が挙げられる。それら種々のポリイソシアネートのうちの１種又は２種以上を併用したものを、上記ウレタンプレポリマーの原料として用いることが可能である。
【００１９】
・ポリオール
ウレタンプレポリマーの合成に用いられる「ポリオール」は、典型的には、１つの分子に２個以上の水酸基を有し、且つ、骨格内にポリエステル骨格を有する化合物である（即ち、ポリエステルポリオール）。ここで、「ポリエステル」には、炭酸エステル結合（−Ｏ−ＣＯ−Ｏ−）からなる骨格、即ち、ポリカーボネート骨格も含む。そして、ポリエステル骨格の中では、このポリカーボネート骨格のものが、耐エタノール性により有効である。
【００２０】
ここで、本発明での「ポリエステル骨格」は、ポリカーボネートが好適である。この際、ポリカーボネートジオールをポリオールとして使用するのが一般的である。ここで、ポリカーボネートジオールは、例えば、ジオール成分とカルボニル化剤とを反応させることによって得ることができる。ポリカーボネートジオールを構成するカルボニル化剤としては、例えば、エチレンカーボネート、プロピレンカーボネート、ジメチルカーボネート、ジエチルカーボネート、ジブチルカーボネート、ジフェニルカーボネート、ジフェニルカーボネート、ホスゲン等を挙げることができる。ポリカーボネートジオールのジオール成分としては、脂肪族ジオール、脂環族ジオール等が挙げられ、具体例としては、１，４−ブタンジオール、３−メチル−１，５−ペンタンジオール、１，６−ヘキサンジオール、ジエチレングリコール等の脂肪族ジオール、１，４−シクロヘキサンジオール等の脂環族ジオール、ビス（ヒドロキシエチル）テレフタレート等のエステルジオール類やビスフェノールＡのアルキレンオキサイド付加物等の芳香族ジオールが挙げられる。また、ポリエステルポリオールとしては、多価アルコールと多価カルボン酸との縮合反応により得られるものもある。多価アルコールとしては、例えば、エチレングリコール、プロピレングリコール、ブタンジオール、ブチレングリコール、グリセリン、トリメチロールプロパン等が挙げられ、これらを１種又は２種以上併用して用いることが可能である。多価カルボン酸としては、例えば、グルタル酸、アジピン酸、マレイン酸、テレフタル酸、イソフタル酸等が挙げられ、これらを１種又は２種以上併用して用いることが可能である。さらに、カプロラクトン、メチルバレロラクトン等を開環縮合して得られるポリエステルポリオールが挙げられる。それら種々のポリオールのうちの１種又は２種以上を併用したものを、ウレタンプレポリマーの原料として用いることが可能である。
【００２１】
ここで、ウレタンプレポリマーの原料として、前記のように複数の原料を用いてもよく、特に、ポリカーボネートジオール（ＰＣＤ）とポリプロピレングリコール（ＰＰＧ）を併用することが、より優れた耐エタノール性を発揮させるために好適である。この際、ＰＣＤ／ＰＰＧのモル比が０．５以上（上限値は特に限定されないが、例えば１０．０）であることが、さらに優れた耐エタノール性と、良好な止水性を発揮させるために最も好適である。
【００２２】
・触媒
ウレタンプレポリマーの合成において、触媒を用いることが好ましい。触媒は、ウレタンプレポリマーの原料として通常に採用されるものであればよく、例えば、アミン系触媒、有機金属系触媒等が挙げられる。アミン系触媒としては、例えば、トリエチレンジアミン、ジエタノールアミン、ジメチルアミノモルフォリン、Ｎ−エチルモルホリン等が挙げられる。有機金属系触媒としては、例えば、スターナスオクトエート、ジブチルチンジラウレート、オクテン酸鉛、オクチル酸カリウム等が挙げられる。それら種々の触媒のうちの１種又は２種以上を併用したものを、上記ウレタンプレポリマーの原料として用いることが可能である。
【００２３】
・光反応性基含有化合物
光反応性基含有化合物は、ポリイソシアネートとポリオールとの反応物の末端と反応可能な、光反応性基を有する化合物である。ここで、「光反応性基」は、エチレン性不飽和結合（−Ｃ＝Ｃ−）である。このような「光反応性基」としては、ビニルエーテル基（ＣＨ２＝ＣＨ−Ｏ−）やメタアクリレート基（ＣＨ３ＣＨ＝ＣＨ２−ＣＯＯ−）アクリレート基（ＣＨ２＝ＣＨ２−ＣＯＯ−）やアリルエーテル基（ＣＨ２=ＣＨ−Ｏ−ＣＨ２−）が好適である。また、当該光反応性基を有する第一化合物は、ウレタンプレポリマーの末端（例えば、ウレタンプレポリマーのイソシアネート基）に付加させることが可能なものであればよく、例えば、２−ヒドロエチルメタクリレート、アリルエーテルグリコール、ヒドロキシエチルアリルエーテル、２−ヒドロキシエチルビニルエーテル、ジエチレングリコールモノビニルエーテル、４−ヒドロキシブチルビニルエーテル、ヒドロキシエチルアクリレート、ヒドロキシプロピルアクリレート、４−ヒドロキシブチルアクリレート、２−ヒドロキシエチルメタクリレート、２−ヒドロキシエチルアクリレート、２−ヒドロキシプロピルメタクリレートなど、が挙げられる。反応活性を高めるために、１官能の活性水素化合物が好ましい。また、光反応性基含有化合物を１種又は２種以上用いてもよい。
【００２４】
さらに、当該ウレタンプレポリマーの重量平均分子量（Ｍｗ）は、２，５００〜７０，０００であり、好適には３，０００〜４０，０００であり、より好適には３，０００〜２０，０００である。当該分子量をこの範囲とすることにより、より高い止水性を得ることが可能となる。
【００２５】
当該ウレタンプレポリマーは、（１）ポリイソシアネートとポリオールとの反応物の両端に、「光反応性基」を有するもの、（２）ポリイソシアネートとポリオールとの反応物の両端に、一端に、「光反応性基」を有するもの、が主成分と理解される。
【００２６】
（原料成分／ポリチオール）
ポリチオールは、平均官能基が３官能以上である限り、どのようなポリチオールであってもよい。例えば、ポリチオールとしては、メルカプトカルボン酸と多価アルコールのエステル、脂肪族ポリチオール、芳香族ポリチオールを挙げることができる。メルカプトカルボン酸と多価アルコールのエステルにおけるメルカプトカルボン酸としては、チオグリコール酸、メルトカプトプロピオン酸等があり、多価アルコールとしては、エチレングリコール、プロピレングリコール、１，４−ブタンジオール、１，６−ヘキサンジオール、グリセリン、トリメチロールプロパン、ペンタエリスリトール、ソルビトール等が挙げられる。メルカプトカルボン酸と多価アルコールのエステルとして、例えば、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサ（３−メルカプトプロピオネート）等を挙げることができる。 脂肪族ポリチオール、芳香族ポリチオールとして、エタンジチオール、プロパンジチオール、ヘキサメチレンジチオール、デカメチレンジチオール、トリレン−２，４−ジチオール、キシレンジチオール等を挙げることができる。なお、３官能以上のポリチオールを用いる場合には１種でもよいが、２官能のポリチオールを用いる場合には系に存在するポリチオールの平均官能基が３官能以上となるよう４官能以上のポリチオールを併用する。
【００２７】
前記ウレタンプレポリマーと、平均官能基が３官能以上のポリチオールとを混合し、光を照射することで、エンチオール反応によって、基体の表面の少なくとも一部に皮膜を形成することが可能となっている。このようなチオールを使用することで、止水性の高い皮膜を形成することが可能となる。
【００２８】
（原料成分／光重合開始剤）
光反応性基を有するウレタンプレポリマーとチオール基との光重合反応を効果的に行うべく、配合原料に、光重合開始剤を含むことが可能である。光重合開始剤としては、例えば、アセトフェノン系、ベンゾフェノン系、チオキサントン系等の化合物が挙げられる。アセトフェノン系としては、例えば、２，２−ジメトキシ−２−フェニルアセトフェノン、１，１−ジクロロアセトフェノン、４−（１−ｔ−ブチルジオキシ−１−メチルエチル）アセトフェノン、２−メチル−１−［４−（メチルチオ）フェニル］−２−モルホリノ−プロパン−１−オンや２−ベンジル−２−ジメチルアミノ−１−（４−モルホリノフェニル）−ブタノン−１、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−ヒドロキシ−２−メチル−１−［４−（１−メチルビニル）フェニル］プロパノンオリゴマー等が挙げられる。ベンゾフェノン系としては、例えば、４−（１−ｔ−ブチルジオキシ−１−メチルエチル）ベンゾフェノン、３，３′，４，４′−テトラキス（ｔ−ブチルジオキシカルボニル）ベンゾフェノン、ｏ−ベンゾイル安息香酸メチル、４−フェニルベンゾフェノン、４−ベンゾイル−４′−メチル−ジフェニルサルファイド、３，３′，４，４′−テトラ（ｔ−ブチルパーオキシルカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等が挙げられる。また、チオキサントン系としては、例えば、２，４−ジメチルチオキサントン、２，４−ジイソプロピルチオキサントン、２−クロロチオキサントン、２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等が挙げられる。
【００２９】
（原料成分／備考）
以上の原料成分の夫々は、１種使用しても、２種以上使用してもよい。
【００３０】
＜配合＞
次に、シール部材を製造する際に使用される皮膜形成用組成物における原料成分の配合比等を詳述する。
【００３１】
（配合／チオール−エン比）
皮膜形成用組成物における、ポリチオールとウレタンプレポリマーにおけるチオール−エン比は、０．５〜２．０であり、好適には０．６５〜１．５であり、より好適には０．８〜１．２である。チオール−エン比をこの範囲とすることにより、より高い止水性を得ることが可能となる。なお、チオール−エン（二重結合）比は、チオールインデックスとして指標することも可能である。チオールインデックスは、チオール化合物中のチオール基のモル数の二重結合基のモル数に対する比に１００を乗じた値であり、５０〜２００である。
【００３２】
（配合／光重合開始剤）
光重合開始剤の含有量は、上記ウレタンプレポリマーの１００重量部当たり０．０１〜５重量部であることが好ましく、さらに言えば、０．１〜３重量部であることが好ましい。光重合開始剤の含有量がこのような範囲内であると、光重合開始能力が十分となり、原料の重合が速やかに行われると共に、重合が過度に促進されることもなく、架橋密度が高くなり過ぎたり、架橋構造が不均一に形成されたりすることを防止可能である。
【００３３】
（配合／その他）
皮膜形成用組成物は、上記以外にも、適宜公知の添加剤や希釈剤を含んでいてもよいが、上記ウレタンプレポリマー及び上記チオール基を有するポリチオールが原料（組成物）における主成分であり、より具体的には、これらの合計の配合量が、原料（組成物）に対して９０重量％であることが好ましく、９５重量％であることがより好ましい。
【００３４】
＜プロセス＞
次に、前記皮膜形成用組成物の製造方法と、前記基体及び前記皮膜形成用組成物を用いてのシール部材の製造方法と、を詳述する。
【００３５】
（プロセス／皮膜形成用組成物の製造方法）
本皮膜形成用組成物は、上述した原料を上述した配合比にて撹拌混合することにより得られる。
【００３６】
（プロセス／シール部材の製造方法）
図１は、本実施形態に係るシール部材の製造例の概要を示した図である。本シール部材の製造工程としては、基体に皮膜形成用の原料を付着させる付着工程と、付着工程において付着された原料に光を照射し、光重合反応により原料を硬化させる照射工程とを含む限りにおいて何ら限定されない｛例えば、洗浄工程、乾燥工程及び加工工程（成形工程）等を含んでいてもよい｝。以下、本シール部材の製造方法の一例について説明する。なお、基体については、公知の製造方法（発泡方法や硬化方法）に従って製造可能であるため、説明を省略する。
【００３７】
上述した皮膜形成用組成物（混合原料）を、透過性の良いフィルム等の上に所定の膜厚で塗布する。次に、塗布された混合原料の上に、弾性変形可能な基体の表面が圧着される（付着工程）。この際、液状の混合原料が、基体の表面と適度になじむ。そして、空気の存在下において、塗布された混合原料に、フィルムの下方から光（例えば、紫外線）が照射されることで、混合原料が硬化し、皮膜が形成される（照射工程）。これにより、液状の原料と、基体の表面とが適度になじんだ状態で、原料が硬化することで、基体と皮膜との密着性が向上する。さらに、片面に皮膜が形成された基体の反対の面（皮膜が形成されていない表面）に混合原料を付着させる付着工程を同様に行い、次いで当該混合原料を硬化させる照射工程を同様に行い、基体の両面（表面及び裏面）に皮膜を有するシール部材が形成される。なお、基体の両面に皮膜を形成する方法としてはこれには限定されず、基体の表面の少なくとも一部及び裏面の少なくとも一部に混合原料を付着させ、その混合原料を一度に硬化させる、等としてもよい。
【００３８】
なお、弾性変形可能な基体として、所定の素材の基体、具体的には、例えば、エチレンプロピレンジエンゴム（ＥＰＤＭ）製の基体を採用する場合等には、混合原料への基体の密着面にプライマー処理を行うことで、基体と皮膜との密着性を担保することが可能となる。プライマー処理としては、ブラスト処理、薬品処理、脱脂、火炎処理、酸化処理、蒸気処理、コロナ放電処理、紫外線照射処理、プラズマ処理、イオン処理等が挙げられる。
【００３９】
また、混合原料を硬化させる際の光（例えば、紫外線）の照射量は、混合原料を硬化可能な程度であれば限定されないが、例えば、２００〜１８００ｍＪ／ｃｍ２（３６５ｎｍ積算光量）であることが好ましい。なお、照射時間に関しても、特に限定されず、使用する混合原料や光照射量に応じて適宜変更可能である。
【００４０】
また、フィルムに混合原料を塗布する際には、コンマコーター、ダイコーター、グラビアコーター等の塗布装置等を用いることが好ましい。特に、塗布時の粘性流体の温度調整により、粘性流体の粘度を調整することが可能であることから、ダイコーターを用いることが好ましい。
【００４１】
≪用途≫
本発明に係るシール部材は、建築、土木、エレクトロニクス、自動車等において使用される、各部材間の隙間に充填・圧縮されるシール部材として有用である。特に、高い止水性が求められる、自動車、原動機付自転車及び鉄道車両等の車両ランプ用のシール材（車両用ランプを構成するモジュール部品用であって、ランプと筐体を封止するシール材）として好適である。
【実施例】
【００４２】
≪ウレタンプレポリマーの調製≫
表１に従い、１リットル容量のセパラブルフラスコにポリイソシアネートを入れて、窒素を流しながらポリオールを攪拌しながら滴下した。滴下終了後、温度上昇に注意しながら触媒（ＤＢＴＤＬ：ジブチルチンジラウレート  ０．３ｇ）を添加した。２時間反応させサンプルリングし、イソシアネート基含有率が、プレポリマーＡ〜Ｅ、Ｇ、Ｈ：３〜４％、Ｆ：１〜２％、Ｉ： ６〜７％、Ｊ：０．８〜０．９％、Ｋ：０．５〜０．６％、Ｌ：０．３５〜０．４５％、Ｍ：０．２５〜０．３５％、Ｎ：１２．５〜１３．５％であることを確認した。なお、イソシアネート含有率は、ＪＩＳ  Ｚ１６０３−１：２００７に基づく方法（ポリウレタン原料芳香族イソシアネート試験方法）に準拠して測定した。次に、ビニルエーテル又はメタクリレートを滴下し２時間反応させた。反応後サンプルリングし、イソシアネート基含有率が０．１％以下になっていることを確認した。イソシアネート基含有率が０．１％以下の場合、反応完了とし生成物をウレタンプレポリマーとする。下記にプレポリマーの調製に用いられた原料を示す。
ポリオールa：ポリエステルポリオール、商品名：ＣＡ４０２０（Ｍｗ:２０００）、ＣＨＡＮＤＡ  ＣＨＥＭＩＣＡＬ
ポリオールb：ポリカーボネートジオール（ＰＣＤ）、商品名：ＵＰ２００（Ｍｗ:２０００）、宇部興産（株）
ポリオールc：ポリカーボネートジオール（ＰＣＤ）、商品名：ＵＰ１００（Ｍｗ:１０００）、宇部興産（株）
ポリオールd：ポリカーボネートジオール（ＰＣＤ）、商品名：ＵＰ５０（Ｍｗ:５００）、宇部興産（株）
ポリオールe：ポリプロピレングリコール（ＰＰＧ）、商品名：アクトコールＤ１０００（Ｍｗ:１０００）、三井化学（株）
ポリオールf：ポリプロピレングリコール（ＰＰＧ）、商品名：プレミノールＳ４０１２（Ｍｗ:１２０００）、旭硝子（株）
ポリオールg：ポリプロピレングリコール（ＰＰＧ）、商品名：プレミノールＳ４３１８（Ｍｗ:１８０００）、旭硝子（株）
ポリオールh：ポリプロピレングリコール（ＰＰＧ）、商品名：サンニックスＰＰ−２００（Ｍｗ:２００）、三洋化成（株）
ポリイソシアネート：ＴＤＩ、商品名：ルプラネートＴ−８０（Ｍｗ: １７４．２）  ＢＡＳＦ
ビニルエーテル：ヒドロキシブチルビニルエーテル（Ｍｗ:１１６．２）、日本カーバイド（株）
メタクリレート：２−ヒドロキシエチルメタクリレート（Ｍｗ:１３０．１）、(株)日本触媒
【００４３】
【表１】
2019189828.tif 000002
【００４４】
≪皮膜形成用組成物の調製≫
表２及び表３に従い、ウレタンプレポリマー及びポリチオールを、８０℃で５分間混合し、皮膜形成用組成物を得た。下記に皮膜形成用組成物の原料を示した。
チオールＡ：トリメチロールプロパントリス  商品名：ＴＭＭＰ（Ｍｗ:３９８．５）、  ＳＣ有機化学（株）
チオールＢ：ペンタエリスリトールテトラキス、商品名：ＰＥＭＰ（Ｍｗ:４８８．６）、  ＳＣ有機化学（株）
チオールＣ：ジペンタエリスリトールヘキサキス、商品名：ＤＰＭＰ（Ｍｗ:７８３．０）、ＳＣ有機化学（株）
チオールＤ：ブタンジオールビスチオプロピオネート、商品名：ＢＤＴＰ（Ｍｗ:２６６．４）、淀化学（株）
【００４５】
≪シール材の作製≫
前記調製された皮膜形成用組成物を、離型処理されたＰＥＴフィルム（厚み３８μｍ）の表面に、厚みが１００μｍになるように塗工した。次に、塗工された皮膜形成用組成物と、厚みが４．８ｍｍの天然ゴム／スチレンブタジエンゴムブレンド系の発泡ゴムであるＮ−１４８（イノアックコーポレーション社製）とを貼り合わせ、塗工された皮膜形成用組成物をＰＥＴフィルム側から光照射（波長：３６５ｎｍ，照射量６００ｍJ／ｃｍ２）して硬化させ、片面皮膜の発泡ゴムシートを得た。
続いて、前記調製された皮膜形成用組成物を、別に準備された離型処理されたＰＥＴフィルム（厚み３８μｍ）の表面に、厚みが１００μｍになるように塗工した。塗工した皮膜形成用組成物と前記片側皮膜の発泡ゴムシートの発泡ゴム表面とを、貼り合わせ、さらに貼り合わせた皮膜形成用組成物にＰＥＴフィルム側から光照射（波長：３６５ｎｍ，照射量６００ｍJ／ｃｍ２）して硬化させ、厚み（ＰＥＴフィルムを除く）が５ｍｍの両面皮膜の発泡ゴムシートのシール材を得た。
【００４６】
≪測定方法≫
＜耐エタノール性＞
各実施例及び比較例のシール材を２ｃｍ×４ｃｍサイズに加工し、試験サンプルとした。前記試験サンプルを、常温・常圧の環境下でエタノールに浸漬させ、３０分放置し皮膜の浮き剥がれを確認した。ここで常温・常圧とは、ＪＩＳ  Ｚ８７０３−１９８３の規定に従った。具体的には、２０±１５℃、６５±２０ＲＨ％とした。
図２に示したように、皮膜が基体である発泡ゴムから完全に剥離したものは×、剥離はないがシワが発生したものは△、変化がないものは〇とした。
【００４７】
＜膨潤率の評価＞
各実施例及び比較例の皮膜形成用組成物を、離型処理されたＰＥＴフィルム（厚み３８μｍ）の表面に、厚みが１００μｍになるように塗工し、皮膜形成用組成物側から光照射（波長：３６５ｎｍ，照射量６００ｍJ／ｃｍ２）して硬化させた。得られた皮膜を２ｃｍ×４ｃｍサイズに加工し、試験サンプルとした。前記試験サンプルを常温・常圧の環境下でエタノールに浸漬させ、３０分放置し皮膜の寸法変化を確認した。試験サンプルの面積変化を膨潤率とした。ここで常温・常圧とは、ＪＩＳ  Ｚ８７０３−１９８３の規定に従った。具体的には、２０±１５℃、６５±２０ＲＨ％とした。面積変化は、各辺の長さを測定し、四角形の面積として計算したのち、試験前の面積（２ｃｍ×４ｃｍ）で除し、１００倍した。従って、１００％は、試験前後での変化がない結果となり、数値が大きいほど膨潤していることになる。
【００４８】
＜止水性評価＞
止水性評価は、各実施例及び比較例のシール材について、膨潤性評価と同じ条件で、エタノールに浸漬した試験サンプルを準備し、エタノールへの浸漬の有無の各試験サンプルについて評価した。
各試験サンプルは、外径６０ｍｍ、内径４０ｍｍ、厚み５ｍｍの環状に加工した。試験サンプルを、塗装鋼板に接触させて図３のように設置した。
塗装鋼板は、厚みが１ｍｍの高張力鋼の表面に、ポリエステル樹脂及びメラミン樹脂塗料（関西ペイント社製ネオアミラック６０００）で塗装・乾燥したものを準備した。
続いて、試験サンプルの周辺に、厚み２．５ｍｍのスペーサを設置し、試験サンプルの上からアクリル板を用いて、圧縮率が５０％となるように圧縮してアクリル板を固定した。
試験サンプル設置後、２４時間静置し、評価を開始した。環状の試験サンプルの内円部に蒸留水を満たしたのち、空気を供給し、５ｋＰａの静圧をかけた。この状態を５分間保持し、水漏れがなければ、さらに空気を供給して、５ｋＰａを加え、１０ｋＰａとし５分間保持した。この作業を水漏れが生じるまで繰り返し、水漏れの生じる圧力を測定した。
止水性評価は、下記評価基準とした。
○：水漏れが生じる圧力が３０ｋＰａ以上
△：水漏れが生じる圧力が１０ｋＰａ以上３０ｋＰａ未満
×：水漏れが生じる圧力が１０ｋＰａ未満
【００４９】
【表２】
2019189828.tif 000003
【００５０】
【表３】
2019189828.tif 000004
【００５１】
≪評価結果≫
実施例及び比較例の性能（耐エタノール性、膨潤率、止水性評価、総合評価）を評価した。表２及び表３にその結果を示す。
【符号の説明】
【００５２】
１０        ：  止水性評価器
１１        ：  試験サンプル
１２        ：  アクリル板
１３        ：  塗装鋼板
１４        ：  水・エアー吹入口継手
１５        ：  スペーサ
【図１】
2019189828.tif 000005
【図２】
2019189828.tif 000006
【図３】
2019189828.tif 000007